СОРБЕНТ НА ОСНОВЕ ЦЕОЛИТА, СОДЕРЖАЩЕГО ФУЛЛЕРЕН, ДЛЯ ОЧИСТКИ ОРГАНИЧЕСКИХ РАСТВОРИТЕЛЕЙ ОТ АРОМАТИЧЕСКИХ СОЕДИНЕНИЙ В ЦИКЛИЧЕСКИХ ПРОЦЕССАХ И СПОСОБ ЕГО ПОЛУЧЕНИЯ

1. Сорбционный материал для сорбции ароматических веществ из предельных углеводородов, включающий цеолит, содержащий фуллерен в количестве 1-100 г/т.
2. Сорбционный материал по п. 1, отличающийся тем, что фуллерен введен в цеолит из раствора в водном растворителе, содержащем стабилизатор.
1
6
3. Сорбционный материал по п. 2, отличающийся тем, что стабилизатор выбран из группы, включающей краун-эфиры, циклические простые диэфиры, гидроксид тетраалкиламмония, галогениды тетраалкиламмония, димеры, тримеры и тетрамеры этиленгликоля или пропиленгликоля, моно- и диэфиры указанных димеров, тримеров и тетрамеров этиленгликоля или пропиленгликоля и C-С спиртов, каликсарены и смеси этих соединений.
4. Сорбционный материал по п. 2 или 3, отличающийся тем, что соотношение фуллерен: стабилизатор составляет от 1:5 до 1:500 (по массе).
5. Сорбционный материал по п. 2, отличающийся тем, что концентрация фуллерена в растворе составляет не более 0,05 г/л.
6. Способ получения сорбционного материала ароматических веществ из предельных углеводородов, включающий обработку цеолита водным раствором, содержащим фуллерен и стабилизатор.
1
6
7. Способ по п. 6, отличающийся тем, что стабилизатор выбран из группы, включающей краун-эфиры, циклические простые диэфиры, гидроксид тетраалкиламмония, галогениды тетраалкиламмония, димеры, тримеры и тетрамеры этиленгликоля или пропиленгликоля, моно- и диэфиры указанных димеров, тримеров и тетрамеров этиленгликоля или пропиленгликоля и C-C спиртов, каликсарены, а также смеси указанных соединений.
8. Способ по п. 6 или 7, отличающийся тем, что соотношение фуллерен:стабилизатор составляет от 1:5 до 1:500 (по массе).
9. Способ по п. 6, отличающийся тем, что концентрация фуллерена в растворе составляет не более 0,05 г/л.
10. Способ по п. 6, отличающийся тем, что водный раствор фуллерена и стабилизатора готовят с использованием обработки раствора ультразвуком.
11. Способ по п. 6, дополнительно включающий операцию удаления стабилизатора, осуществляемую путем промывки или термообработки цеолита после его обработки раствором фуллерена.
12. Способ регенерации отработанного цеолита, включающий обработку материала перегретым водяным паром (температура 180°С), полученным из воды подкисленной соляной кислотой до рН 3,8.